СПОСОБ ПОЛУЧЕНИЯ SCR-АКТИВНОГО ЦЕОЛИТНОГО КАТАЛИЗАТОРА И SCR-АКТИВНЫЙ ЦЕОЛИТНЫЙ КАТАЛИЗАТОР

1. Способ получения SCR-активного цеолитного катализатора,
характеризующийся тем, что
на Fe-ионообменный цеолит сначала воздействуют восстановительной углеводородной атмосферой для первой термической обработки (3) в диапазоне от 300 до 600°C, которая снижает степень окисления ионов Fe и/или повышает дисперсность ионов Fe в цеолите, затем на восстановленный цеолит воздействуют окислительной атмосферой для второй термической обработки (4) от 300 до 600°C, которая окислительно удаляет углеводородные остатки и/или остатки углерода, и цеолит обжигают (2) в ходе первой и второй термических обработок (3 и 4) с получением катализатора.
2. Способ по п.1,
характеризующийся тем, что
температура превышает 500°C в течение периода более чем 50 мин в ходе первой термической обработки (3).
3. Способ по п.1 или п.2,
характеризующийся тем, что
цеолит в конце первой термической обработки (3) охлаждают до температуры ниже 400°C.
4. Способ по п.1,
характеризующийся тем, что
углеводородная атмосфера содержит менее 1 об.% кислорода.
5. Способ по п.1,
характеризующийся тем, что
первую термическую обработку (3) выполняют в атмосфере инертного газа, в которую подают углеводороды для восстановления.
6. Способ по п.5,
характеризующийся тем, что
подаваемыми углеводородами являются органические полимеры и/или биополимеры, которые превращают в газообразные продукты разложения в ходе первой термической обработки (3).
7. Способ по п.6,
характеризующийся тем, что
подаваемыми углеводородами являются полиэтилены, полигликоли и/или целлюлоза.
8. Способ по п.1,
характеризующийся тем, что
цеолит предварительно обрабатывают добавками из органического пластификатора с получением свободнотекучей композиции, особенно экструдируемой композиции, и первую термическую обработку (3) выполняют в атмосфере инертного газа, причем органический пластификатор высвобождает углеводороды в атмосферу инертного газа в результате пиролиза.
9. Способ по п.8,
характеризующийся тем, что
применяемым пластификатором является полиэтиленгликоль, полиэтиленоксид и/или целлюлоза.
10. Способ по п.8 или 9,
характеризующийся тем, что
экструдируемую композицию экструдируют с получением катализатора без подложки (5), а катализатор без подложки (5) подвергают этапам способа.
11. Способ по п.8 или 9,
характеризующийся тем, что
тело подложки (5') покрывают свободнотекучей композицией и покрытое тело подложки (5') подвергают этапам способа.
12. Способ по п.1,
характеризующийся тем, что
вторую термическую обработку (4) выполняют в воздухе.
13. Способ по п.1,
характеризующийся тем, что
первую и вторую термические обработки (3 и 4) выполняют в прямой последовательности с обменом газа.
14. Способ по п.1,
характеризующийся тем, что
применяемым цеолитом является цеолит бета или MFI типа.
15. Способ по п.1,
характеризующийся тем, что
цеолит содержит от 3 до 7 вес.% железа.
16. SCR-активный цеолитный катализатор, полученный по п.1.
17. SCR-активный цеолитный катализатор с обожженной катализаторной композицией, включающей Fe-ионообменный цеолит, где ионы Fe присутствуют преимущественно со степенью окисления менее чем +3 и/или с высокой дисперсностью в цеолите,
характеризующийся тем, что
превращение ионов Fe в ионы с более высокой степенью окисления +3 и/или снижение их дисперсности блокируется.
18. SCR-активный цеолитный катализатор по п.17,
характеризующийся тем, что
катализаторная композиция исходя из бледно-желтого основного цвета, соответствующего низкой степени окисления присутствующих ионов Fe и/или высокой дисперсности, не проявляет какого-либо изменения цвета в ходе термической обработки от 700 до 900°C с потоком воздуха в течение двухчасового периода.
19. SCR-активный цеолитный катализатор по п.16 или 17,
характеризующийся тем, что
имеет форму экструдированного катализатора без подложки (5) или форму покрытого тела подложки (5').